(57)【要約】【課題】  エポキシ樹脂粉体塗料の優れた特性を損なうことなく、静電塗装後の機械的衝撃等による粉体塗料の脱落防止効果を有するエポキシ樹脂粉体塗料を提供する。【解決手段】  エポキシ樹脂（Ａ）、硬化剤（Ｂ）、無機充填材（Ｃ）、及び、アルコキシアミン塩（Ｄ）を含有することを特徴とするエポキシ樹脂粉体塗料。アルコキシアミン塩（Ｄ）の含有量が、エポキシ樹脂粉体塗料全体に対して０．０１〜０．５重量％であることが好ましい。【選択図】  なし【特許請求の範囲】
【請求項１】
エポキシ樹脂（Ａ）、硬化剤（Ｂ）、無機充填材（Ｃ）、及び、アルコキシアミン塩（Ｄ）を含有することを特徴とするエポキシ樹脂粉体塗料。
【請求項２】
前記アルコキシアミン塩（Ｄ）の含有量が、前記粉体塗料全体に対して０．０１〜０．５重量％である請求項１に記載のエポキシ樹脂粉体塗料。
【請求項３】
前記粉体塗料は、エポキシ樹脂（Ａ）、硬化剤（Ｂ）、無機充填材（Ｃ）、及び、アルコキシアミン塩（Ｄ）を含有する原材料混合物を溶融混練して、これを粉砕してなるものである請求項１または２のいずれかに記載のエポキシ樹脂粉体塗料。
【発明の詳細な説明】
【技術分野】
【０００１】
本発明は、エポキシ樹脂粉体塗料に関するものである。
【背景技術】
【０００２】
エポキシ樹脂粉体塗料は、電気的特性、機械的特性、熱的特性に優れており、従来の溶剤型塗料と比較して、塗料中に溶剤を含有しないため、低公害で作業環境性にも優れたものであること、塗装直後でも使用できること、多層の重ね塗りが可能で塗膜厚みを厚くできること、比較的安価であること、塗装時に余過剰分の塗料が回収利用できることなどの利点から、電子部品、ＯＡ機器、家電製品、建材、自動車部品等の絶縁保護装飾用塗料として、近年需要が高い。
【０００３】
エポキシ樹脂粉体塗料の塗装方法には、流動浸漬法、静電塗装法、ホットスプレー法等があるが、中でも静電塗装方法は、塗装膜厚調整の容易性、被塗装物の予熱が不要であること等の理由から近年普及し始めている。特にコロナ帯電を利用したヘッドコーター式粉体塗装装置は、複雑な形状を有する被塗装物の塗装に適し、被塗装物を一直線上でのみ搬送することで塗装が簡単にできるため、自動化が容易であり、高速塗装に適することから広い分野で使用されている。
【０００４】
しかしながら、塗装部から硬化炉までの搬送中に粉体塗料が脱落し、硬化後の塗膜平滑性が損なわれるという不具合がある。塗装時の塗着効率を上げる方法としては電荷の異なるアクリル樹脂微粒子を粉体塗料に付着させる方法、あるいは、シリカ微粒子をドライブレンドする方法等がある（例えば、特許文献１及び特許文献２参照。）が、塗装後の機械的衝撃等に対する粉体塗料の脱落を抑制する効果的な方法は見出されていない。
【０００５】
【特許文献１】特開平４−３０４２７３号公報
【特許文献２】特開平６−１２２８４４号公報
【発明の開示】
【発明が解決しようとする課題】
【０００６】
本発明は、エポキシ樹脂粉体塗料の優れた特性を損なうことなく、静電塗装後の機械的衝撃等による粉体塗料の脱落防止効果を有するエポキシ樹脂粉体塗料を提供するものである。
【課題を解決するための手段】
【０００７】
このような目的は、下記の本発明（１）〜（３）により達成される。
（１）エポキシ樹脂（Ａ）、硬化剤（Ｂ）、無機充填材（Ｃ）、及び、アルコキシアミン塩（Ｄ）を含有することを特徴とするエポキシ樹脂粉体塗料。
（２）上記アルコキシアミン塩（Ｄ）の含有量が、上記粉体塗料全体に対して０．０１〜０．５重量％である上記（１）に記載のエポキシ樹脂粉体塗料。
（３）上記粉体塗料は、エポキシ樹脂（Ａ）、硬化剤（Ｂ）、無機充填材（Ｃ）、及び、アルコキシアミン塩（Ｄ）を含有する原材料混合物を溶融混練して、これを粉砕してなるものである上記（１）または（２）のいずれかに記載のエポキシ樹脂粉体塗料。
【発明の効果】
【０００８】
本発明は、エポキシ樹脂（Ａ）、硬化剤（Ｂ）、無機充填材（Ｃ）、及び、アルコキシアミン塩（Ｄ）を含有することを特徴とするエポキシ樹脂粉体塗料であり、従来のものと比較して、粉体塗料としての特性に実質的に影響を与えることなく、静電塗装後の機械的
衝撃等による粉体塗料の脱落を抑制することができたものである。
【発明を実施するための最良の形態】
【０００９】
以下、本発明のエポキシ樹脂粉体塗料について詳細に説明する。
本発明のエポキシ樹脂粉体塗料は、エポキシ樹脂（Ａ）、硬化剤（Ｂ）、無機充填材（Ｃ）、及び、アルコキシアミン塩（Ｄ）を含有することを特徴とする。
【００１０】
本発明のエポキシ樹脂粉体塗料（以下、単に「粉体塗料」ということがある）に配合されるエポキシ樹脂（Ａ）としては特に限定されない。例えば、ビスフェノールＡ型エポキシ樹脂、ノボラック型エポキシ樹脂、ビフェニル型エポキシ樹脂などを用いることができ、これらを単独または混合して用いてもよい。これらの中でも、ビスフェノールＡ型エポキシ樹脂を用いた場合は、塗膜が機械的特性、電気的特性に優れたものになり好ましい。また、これらのエポキシ樹脂の分子量やエポキシ当量なども特に限定されず、粉体塗料の配合や要求される性状に合わせて適宜選択すればよい。
一例を挙げると、ビスフェノールＡ型エポキシ樹脂を用いた場合は、エポキシ当量が４５０〜２０００であるものを用いると、粉体塗料の塗装性が優れたものになり好ましい。
【００１１】
エポキシ樹脂（Ａ）の配合量についても特に限定されないが、後述する硬化剤（Ｂ）と合わせて、粉体塗料全体に対して３０〜６０重量％であることが好ましく、さらに好ましくは４０〜５５重量％である。これにより、粉体塗料の塗装性を良好なものにできる。配合量が上記下限値よりも少ないと塗膜の平滑性が低下することがあり、一方、上記上限値よりも多いと塗装後の硬化工程である焼成時にタレやトガリといった外観不良を起こすことがある。
【００１２】
本発明の粉体塗料に配合される硬化剤（Ｂ）としては特に限定されず、一般にエポキシ樹脂用の硬化剤として用いられている公知のものが使用できる。例えば、ジシアンジアミド、アジピン酸、イミダゾール化合物、アミン系硬化剤、芳香族系酸無水物などが挙げられる。これらの中でも、ビスフェノールＡ型エポキシ樹脂を用いた場合は、ジシアンジアミドやイミダゾール化合物、酸無水物を用いると、硬化性、密着性、耐熱性等が優れ好ましい。なお、硬化剤（Ｂ）の配合量についても特に限定されず、用いるエポキシ樹脂の種類、硬化剤の種類などを考慮して適宜設定すればよい。
また、上記硬化剤（Ｂ）と併せて、硬化促進剤を用いることもできる。硬化促進剤としては例えば、イミダゾール化合物、アミン系化合物などが挙げられる。
【００１３】
本発明の粉体塗料に配合される無機充填材（Ｃ）としては特に限定されないが、例えば、シリカ、炭酸カルシウム、水酸化アルミニウム、酸化アルミニウム、珪酸カルシウム、タルク等が挙げられ、これらを単独または混合して用いることができる。
無機充填材（Ｃ）の配合量についても特に限定されないが、粉体塗料全体に対して４０〜７０重量％であることが好ましく、さらに好ましくは４５〜６０重量％である。これにより、粉体塗料の塗装性を良好なものにできる。配合量が上記下限値よりも少ないと焼成時にタレやトガリといった外観上の不具合を起こすことがあり、一方、上記上限値よりも多いと塗膜の平滑性が低下することがある。
また、無機充填材（Ｃ）の粒径は特に限定されないが、通常、平均粒径として１０〜３０μｍのものが用いられる。これにより、粉体塗料に良好な流動性と塗膜の強度を付与することができる。
【００１４】
本発明の粉体塗料には、アルコキシアミン塩（Ｄ）を配合することを特徴とする。これにより、静電付着後の機械的衝撃等による粉体塗料の脱落を抑制することができる。
本発明の粉体塗料で用いられるアルコキシアミン塩（Ｄ）としては特に限定されないが、例えば、２―（ジブチルアミノ）エタノールなどが好ましく用いることができる。
【００１５】
アルコキシアミン塩（Ｄ）の配合量は特に限定されないが、粉体塗料全体に対して０．０１〜０．５重量％であることが好ましく、さらに好ましくは０．０３〜０．１重量％である。これにより、粉体塗料の脱落を抑制する効果を高めることができ、硬化後の塗膜の平滑性を向上させることができる。
配合量が上記下限値未満では、粉体塗料の脱落防止効果が十分でないことがあり、一方、上記上限値を越えると、塗装時に全体的に厚塗りとなりやすく、溶融時のレベリング性が低下し、絶縁被膜を形成する際に表面がきれいに仕上がらないことがある。
【００１６】
本発明の粉体塗料では、粉体塗料の静電付着後の機械的衝撃等に対する脱落を抑制させるために、アルコキシアミン塩を配合することを特徴とする。
その効果は、アルコキシアミン塩を配合することにより、静電付着時の粉体塗料の初期帯電量を増加させ、粉体塗料の被塗装物への付着力を強化し、脱落を防止するものである。この脱落防止効果により、硬化後の塗膜の平滑性を最適な水準に確保することができる。また、添加量が少量であるため、エポキシ樹脂の硬化を阻害したり、硬化後の特性に影響を与えたりすることも少ないと考えられる。このため、使用する樹脂の種類や粉体塗料の組成に特に制限を設けなくてもよいという利点もある。
【００１７】
なお、本発明の粉体塗料には上記配合物のほかにも、本発明の目的を損なわない範囲内で酸化チタン、酸化鉄、カーボンブラック等の着色顔料、レベリング剤、硬化促進剤等を配合してもよい。
【００１８】
本発明の粉体塗料は、例えば、所定の原材料組成としたものを分散混合する方法、あるいは、このようにして得られた原材料混合物をさらに溶融混練して粉砕する方法、などにより得ることができる。
所定の原材料組成としたものを分散混合する方法は、具体的には、所定の組成比で原材料成分を配合し、これをヘンシェルミキサー等の分散混合装置によって十分に均一混合するものである。
また、原材料混合物を溶融混練して粉砕する方法は、具体的には、上記の方法で得られた原材料混合物を、エクストルーダー、ロールなどの溶融混練装置により溶融混合し、これを、粉砕装置を用いて適当な粒度に粉砕した後、分級するものである。
本発明の粉体塗料は、上記原材料混合物を溶融混練して粉砕してなるものであることが好ましい。これにより、粉体塗料中における各成分の均一分散性を高めることができ、静電付着時の粉体層にアルコキシアミン塩が均一に存在するため帯電性が均一となり、アルコキシアミン塩の添加が少量であっても、粉体塗料の脱落を抑制する効果を充分に発現させることができる。
【００１９】
また、本発明の粉体塗料については、粉体の流動性向上のため、シリカなどの微粉末で粉体塗料粒子の表面を被覆することもできる。このような処理を行なう方法としては、粉砕時に微粉末を添加しながら混合する粉砕混合やヘンシェルミキサーなどによる乾式混合がある。
【実施例】
【００２０】
以下、本発明を実施例、比較例を用いて具体的に説明する。しかし、本発明はこれらの実施例によって限定されるものではない。なお、表１に記載されている原材料の配合量は「重量部」を示す。
【００２１】
＜実施例＞
原材料成分を表１で示す配合比でヘンシェルミキサーにより２０分間混合して、原材料混合物を調製した。これを、エクストルーダーを用いて混練後、粉砕装置にて粉砕して平
均粒子径３０〜５０μｍの粉体塗料を得た。
【００２２】
＜比較例＞
原材料成分を表１で示す配合比でヘンシェルミキサーにより２０分間混合して、原材料混合物を調製した。これを、エクストルーダーを用いて混練後、粉砕装置にて粉砕して平均粒子径３０〜５０μｍの粉体塗料を得た。
【００２３】
実施例及び比較例の粉体塗料について、その配合を表１に示す。
【００２４】
【表１】
2005290027.tif 000002
【００２５】
１．使用原材料
（１）エポキシ樹脂：ビスフェノールＡ型エポキシ樹脂（ジャパンエポキシレジン株式会社製・エピコート１０５５、エポキシ当量８５０）
（２）硬化剤：３,３’,４,４’−ベンゾフェノンテトラカルボン酸二無水物
（３）硬化促進剤：２−フェニルイミダゾール
（４）無機充填材：炭酸カルシウム（丸尾カルシウム株式会社製・タンカルＮ−３５、平均粒径２２μｍ）
（５）アルコキシアミン塩：ディスパロン１１２１（楠本化成株式会社製）
「ディスパロン１１２１」中には、アルコキシアミン塩として、２―（ジブチルアミノ）エタノールを４３．５重量％含有する。表１に示した配合量は、２―（ジブチルアミノ）エタノール換算値である。
【００２６】
２．評価用試料の作製
鋼棒（１２．５×１２．５×１０ｍｍ）に絶縁被膜の厚さが平坦部で約２５０μｍとなるように静電塗装装置により塗装した。
【００２７】
３．評価
（１）粉体保持率
上記鋼棒塗装後の付着粉体量を測定した。その後、鋼棒を所定の高さ（２０ｍｍ）から落下させ、再度粉体付着量を測定した。次式により落下による衝撃を加えた後の粉体保持率を算出した。
（ａ）：落下前の粉体付着鋼棒の重さ−未塗装の鋼棒の重さ
（ｂ）：落下後の粉体付着鋼棒の重さ−未塗装の鋼棒の重さ
粉体保持率（重量％）＝［（ｂ）／（ａ）］×１００
【００２８】
（２）塗膜外観
上記（１）で落下による衝撃を加えた後、これを３００ｋＨｚの高周波により、１２０秒間で２３０℃まで加熱して硬化した。硬化後の鋼棒塗の塗膜表面を観察し、塗膜表面の
平滑性に特に優れているものを◎、平滑性が優れ実質的に問題ないレベルのものを○、凹凸があり実用上問題のあるものを×とした。
【００２９】
（３）密着性及び機械的強度
以下のデュポン衝撃試験法により評価を行った。
鋼板（１．６×７０×１００ｍｍ）に絶縁被膜の厚さが平坦部で約２５０μｍとなるように静電塗装装置により塗装した。これを３００ｋＨｚの高周波により、１２０秒間で２３０℃まで加熱して硬化した。この試料の塗膜上にポンチサイズ１／８インチの球を置き、その上方から５００ｇの重りを上記球の上に落下させ、塗膜の割れ及び鋼鈑からの剥がれが起こらない最高落下高さを測定した。
【００３０】
上記評価の結果を表２に示す。
【００３１】
【表２】
2005290027.tif 000003
【００３２】
実施例１〜３は、エポキシ樹脂、硬化剤、無機充填材、及び、アルコキシアミン塩を含有する本発明の粉体塗料であり、いずれも粉体保持率が８５重量％以上と高い値となった。また、密着性及び機械的強度を低下させることなく、硬化後の塗膜外観の平滑性に優れたものを得ることができた。一方、比較例はアルコキシアミン塩を使用しなかったので、粉体保持率が低く、硬化後の塗膜の平滑性も悪いものとなった。
【産業上の利用可能性】
【００３３】
本発明のエポキシ樹脂粉体塗料は、静電付着後の脱落防止効果に優れるため、静電塗装用粉体塗料として好適に用いることができる。